(57)【要約】【課題】長波長の励起光による励起、耐熱性、感温発光性等の各種特性が改善され得る新規な希土類錯体ポリマーを提供すること。【解決手段】１種以上の三価の希土類イオンと、該希土類イオンに配位している複数種の配位子と、を含む主鎖を有する希土類錯体ポリマーが開示される。複数種の配位子が、２つ以上の前記希土類イオンに配位しているリンカー配位子と、１つの希土類イオンに配位している非リンカー配位子とを含む。リンカー配位子及び希土類イオンが交互に連結されることにより前記主鎖が形成されている。主鎖が、２種以上の前記非リンカー配位子を含む、及び／又は、主鎖の末端に位置する前記希土類イオンに配位している、非リンカー配位子とは異なる単座の末端配位子を更に含む。【選択図】なし【特許請求の範囲】
【請求項１】
１種以上の三価の希土類イオンと、該希土類イオンに配位している複数種の配位子と、を含む主鎖を有し、前記複数種の配位子が、２つ以上の前記希土類イオンに配位しているリンカー配位子と、１つの前記希土類イオンに配位している非リンカー配位子と、を含み、前記リンカー配位子及び前記希土類イオンが交互に連結されることにより前記主鎖が形成されている、希土類錯体ポリマーであって、
前記主鎖が、
２種以上の前記非リンカー配位子を含む、及び／又は、
前記主鎖の末端に位置する前記希土類イオンに配位している、前記非リンカー配位子とは異なる単座の末端配位子を更に含む、
希土類錯体ポリマー。
【請求項２】
前記主鎖が、下記式（１）：
【化１】
2019127560.tif 000020
で表される、前記非リンカー配位子としてジケトン配位子を含む第一の構成単位と、
下記式（２）：
【化２】
2019127560.tif 000021
で表される、前記非リンカー配位子としてジケトン配位子を含む第二の構成単位と、を含み、
Ｌｎ（ＩＩＩ）が前記希土類イオンを示し、同一主鎖中に含まれる複数のＬｎ（ＩＩＩ）は同一でも異なっていてもよく、
ＬＬが前記リンカー配位子を示し、
Ｒ１、Ｒ２、Ｒ３及びＲ４が、それぞれ独立に置換基を有していてもよい脂肪族基又は置換基を有していてもよい芳香族基を示し、Ｚ１及びＺ２がそれぞれ独立に水素原子、置換基を有していてもよい脂肪族基又は置換基を有していてもよい芳香族基を示し、Ｚ１がＲ１又はＲ２と連結して環状基を形成していてもよく、Ｚ２がＲ３又はＲ４と連結して環状基を形成していてもよく、
Ｒ３、Ｒ４及びＺ２が、Ｒ１、Ｒ２及びＺ１とは異なる組み合わせとなるように選択される、
請求項１に記載の希土類錯体ポリマー。
【請求項３】
前記リンカー配位子が、２つ以上のホスホリル基を有する、請求項１又は２に記載の希土類錯体ポリマー。
【請求項４】
前記主鎖が、１つのホスホリル基を有する前記末端配位子を含む、請求項１〜３のいずれか一項に記載の希土類錯体ポリマー。
【請求項５】
前記主鎖が、下記式（３ａ）：
【化３】
2019127560.tif 000022
表され、１つのホスホリル基を有する前記末端配位子、及び前記非リンカー配位子としてジケトン配位子を含む末端の構成単位を含み、
Ｌｎ（ＩＩＩ）が前記希土類イオンを示し、同一主鎖中に含まれる複数のＬｎ（ＩＩＩ）は同一でも異なっていてもよく、
ＬＬが前記リンカー配位子を示し、
Ｒ１及びＲ２が、それぞれ独立に置換基を有していてもよい脂肪族基又は置換基を有していてもよい芳香族基を示し、Ｚ１がそれぞれ独立に水素原子、置換基を有していてもよい脂肪族基又は置換基を有していてもよい芳香族基を示し、Ｚ１がＲ１又はＲ２と連結して環状基を形成していてもよい、
請求項４に記載の希土類錯体ポリマー。
【請求項６】
請求項１〜５のいずれか一項に記載の希土類錯体ポリマーを含有する、発光体。
【発明の詳細な説明】
【技術分野】
【０００１】
本発明は、発光性を有する希土類錯体ポリマー及びこれを含有する発光体に関する。
【背景技術】
【０００２】
発光性を有し、比較的高い耐熱性を有する希土類錯体ポリマーが提案されている（特許文献１）。
【先行技術文献】
【特許文献】
【０００３】
【特許文献１】国際公開第２０１２／１５０７１２号
【発明の概要】
【発明が解決しようとする課題】
【０００４】
本発明の一側面の目的は、長波長の励起光による励起、耐熱性、感温発光性等の各種特性が改善され得る新規な希土類錯体ポリマーを提供することにある。
【課題を解決するための手段】
【０００５】
本発明の一側面は、１種以上の三価の希土類イオンと、該希土類イオンに配位している複数種の配位子と、を含む主鎖を有し、前記複数種の配位子が、２つ以上の前記希土類イオンに配位しているリンカー配位子と、１つの前記希土類イオンに配位している非リンカー配位子と、を含み、前記リンカー配位子及び前記希土類イオンが交互に連結されることにより前記主鎖が形成されている、希土類錯体ポリマーに関する。前記主鎖が、２種以上の前記非リンカー配位子を含んでいてもよい。前記主鎖が、前記主鎖の末端に位置する前記希土類イオンに配位している、末端配位子を更に含んでいてもよい。
【０００６】
希土類錯体ポリマーの主鎖に２種以上の非リンカー配位子を導入することにより、長波長の励起光による励起、耐熱性、感温発光性等の各種特性が、１種の非リンカー配位子では達成が困難であった高いレベルまで改善され得る。同様に、末端配位子を導入することによっても、各種特性が、リンカー配位子だけでは達成が困難であった高いレベルまで改善され得る。
【発明の効果】
【０００７】
本発明の一側面によれば、長波長の励起光による励起、耐熱性、感温発光性等の各種特性が改善され得る新規な希土類錯体ポリマーが提供される。例えば、長波長の励起光により励起する発光材料は耐久性が低い傾向があったが、本発明に係る希土類錯体ポリマーは、長波長の励起光による発光と、高い耐熱性とを高いレベルで両立し得る。
【図面の簡単な説明】
【０００８】
【図１】希土類錯体ポリマーのＸＲＤパターンである。
【図２】希土類錯体ポリマーの蛍光スペクトルである。
【図３】希土類錯体ポリマーの熱重量・示差熱分析の結果を示すグラフである。
【図４】希土類錯体ポリマーの蛍光寿命と温度との関係を示すグラフである。
【発明を実施するための形態】
【０００９】
以下、本発明のいくつかの実施形態について詳細に説明する。ただし、本発明は以下の実施形態に限定されるものではない。
【００１０】
一実施形態に係る希土類錯体ポリマーは、１種以上の三価の希土類イオンと、該希土類イオンに配位している複数種の配位子と、を含む主鎖を有する。複数種の配位子は、２つ以上の希土類イオンに配位しているリンカー配位子と、１つの希土類イオンに配位している非リンカー配位子とを含む。この希土類錯体ポリマーは、リンカー配位子及び希土類イオンが交互に連結されることにより形成された主鎖を有する。希土類錯体ポリマーが結晶を形成していてもよい。
【００１１】
希土類錯体ポリマーの主鎖は、２種以上の非リンカー配位子を含んでいてもよい。２種以上の非リンカー配位子の組み合わせによって、長波長の励起光による励起、耐熱性、感温発光性等の各種特性を希土類錯体ポリマーに付与することができる。ここで、「２種以上の配位子」とは、化学構造が異なる２種以上の配位子を意味する。本明細書において、配位子を構成する原子の一部又は全部が同位体に置き換えられた点だけが異なる２つの配位子は、２種以上の配位子とはみなされない。
【００１２】
非リンカー配位子は、ジケトン配位子であってもよい。その場合、希土類錯体ポリマーの主鎖は、下記式（１）：
【化１】
2019127560.tif 000002
で表される第一の構成単位、及び下記式（２）：
【化２】
2019127560.tif 000003
で表される第二の構成単位を含んでいてもよい。
【００１３】
これら式中、Ｌｎ（ＩＩＩ）が希土類イオンを示す。同一主鎖中に含まれる複数のＬｎ（ＩＩＩ）は同一でも異なっていてもよい。ＬＬはリンカー配位子を示す。式中、ＬＬは便宜的に２つの希土類イオンに配位しているものとして表現されているが、ＬＬが３つ以上の希土類イオンＬｎ（ＩＩＩ）に配位していてもよい。
【００１４】
Ｒ１、Ｒ２、Ｒ３及びＲ４は、それぞれ独立に置換基を有していてもよい脂肪族基又は置換基を有していてもよい芳香族基を示し、Ｚ１及びＺ２がそれぞれ独立に水素原子、置換基を有していてもよい脂肪族基又は置換基を有していてもよい芳香族基を示し、Ｚ１がＲ１又はＲ２と連結して環状基を形成していてもよく、Ｚ２がＲ３又はＲ４と連結して環状基を形成していてもよい。Ｚ１及びＺ２は重水素原子であってもよい。
【００１５】
第二の構成単位（式（２））中のジケトン配位子は、第一の構成単位（式（１））中のジケトン配位子とは種類が異なる。言い換えると、Ｒ３、Ｒ４及びＺ２が、Ｒ１、Ｒ２及びＺ１とは異なる組み合わせとなるように選択される。Ｚ１がＲ１又はＲ２と結合して環状基を形成し、Ｚ２がＲ３又はＲ４と連結して環状基を形成している場合、それら環状基の化学構造が異なっていればよい。
【００１６】
第一の構成単位及び第二の構成単位を含む主鎖は、例えば下記式（Ｉ）：
【化３】
2019127560.tif 000004
により模式的に表される。式（Ｉ）中、ｎ１は１以上の整数を示し、ｎ２は０以上又は１以上の整数を示す。式（Ｉ）で表される主鎖において、ｎ１個の第一の構成単位、又はｎ２個の第二の構成単位が連続して連結されている必要はなく、第一の構成単位及び第二の構成単位がランダムに連結されていてもよい。ｎ１及びｎ２の上限は特に制限されないが、例えば１０００以下であってもよい。
【００１７】
Ｒ１、Ｒ２、Ｚ１、Ｒ３、Ｒ４及びＺ２は、それぞれ独立にアルキル基（例えば、メチル基、ｔｅｒｔ−ブチル基）、ハロゲン化アルキル基、アリール基又はハロゲン化アリール基であってもよい。アルキル基及びハロゲン化アルキル基の炭素数は１〜１０であってもよい。Ｒ１、Ｒ２、Ｚ１、Ｒ３、Ｒ４又はＺ２としてのハロゲン化アルキル基は、炭素数１〜５のフルオロアルキル基（例えばトリフルオロメチル基、パーフルオロエチル基、パーフルオロプロピル基、パーフルオロブチル基、パーフルオロペンチル基）であってもよい。Ｒ１、Ｒ２、Ｚ１、Ｒ３、Ｒ４又はＺ２としてのアリール基は、フェニル基、ナフチル基、又はチエニル基であってもよく、これらがハロゲン化されていてもよい。
【００１８】
Ｚ１がＲ１又はＲ２と結合して形成される環状基、及び、Ｚ２がＲ３又はＲ４と連結して形成される環状基は、置換基を有していてもよい環状の脂肪族基、芳香族基又はこれらの組み合わせからなる基であってもよい。
【００１９】
非リンカー配位子は、下記のジケトン配位子hfa、tfa、acac、tmh、dmh、tta、dbm、ntfa及びptfaから選択される１種又は２種以上であってもよい。例えば、hfaとtta又はdbmとの組み合わせは、４００ｎｍ以上の長波長の励起光による効率的な励起と、高い耐熱性との両立を可能にし得る。この場合、第一の構成単位がhfaを有し、第二の構成単位がtta又はdpmを有していてもよい。
【００２０】
【化４】
2019127560.tif 000005
【００２１】
非リンカー配位子は、光学活性を有していてもよい。光学活性を有する配位子を例えば第二の構成単位中に導入することにより、希土類錯体ポリマーに円偏光特性が付与され得る。光学活性を有するジケトン配位子としては、例えば下記式（１０）：
【化５】
2019127560.tif 000006
で表されるカンファー誘導体及びその鏡像異性体が挙げられる。２種の鏡像異性体を任意の比率で組み合わせてもよい。
【００２２】
式（１０）中、Ｒ３は式（２）のＲ３と同義である。Ｒ５、Ｒ６及びＲ７はそれぞれ独立に置換基を有していてもよい炭化水素基を示し、Ｒ８、Ｒ９、Ｒ１０及びＲ１１はそれぞれ独立に水素原子、ハロゲン原子、又は置換基を有していてもよい炭化水素基を示す。
【００２３】
Ｒ５、Ｒ６及びＲ７は置換基を有していてもよいアルキル基であってもよく、その炭素数は１〜５であってもよい。Ｒ５、Ｒ６及びＲ７の具体例としては、メチル基が挙げられる。
【００２４】
Ｒ８、Ｒ９、Ｒ１０及びＲ１１はそれぞれ独立に置換されていてもよいアルキル基であってもよく、その炭素数は１〜５であってもよい。Ｒ８、Ｒ９、Ｒ１０及びＲ１１が水素原子であってもよい。
【００２５】
式（１０）で表されるカンファー誘導体及びその鏡像異性体の具体例としては、３−（トリフルオロアセチル）カンホラート、及び３−（パーフルオロブチリル）−（±）−カンホラートが挙げられる。
【００２６】
希土類錯体ポリマーの主鎖が第一の構成単位及び第二の構成単位を含む場合、それらの割合は目的とする特性が得られる範囲で決定することができる。例えば、第一の構成単位及び第二の構成単位の合計量に対する、第二の構成単位の割合が、１〜９５モル％、又は２０〜９０モル％であってもよい。
【００２７】
希土類錯体ポリマーの主鎖は、３種以上の非リンカー配位子を含んでいてもよい。非リンカー配位子の種類の上限は、特に制限されないが、例えば５種以下であってもよい。希土類錯体ポリマーの主鎖が、１種目の非リンカー配位子を含む第一の構成単位と、２種目以降の非リンカー配位子を含む第三以降の構成単位とを含む場合、非リンカー配位子を含む構成単位の全量に対する、第三以降の構成単位の合計の割合が、１〜９５モル％、又は２０〜９０モル％であってもよい。
【００２８】
希土類錯体ポリマーの主鎖は、１種以上のリンカー配位子を含むことができる。リンカー配位子（例えば、式（１）及び（２）中のＬＬ）は、通常、希土類イオンに配位する基を２つ有している。リンカー配位子は、２つのホスホリル基（＞Ｐ（＝Ｏ）−）を有する化合物であってもよい。２つのホスホリル基を有するリンカー配位子は、下記式（２０）：
【化６】
2019127560.tif 000007
で表される化合物であってもよい。式（２０）中、Ａｒ２は置換基を有していてもよい一価の芳香族基を示し、２つのＡｒ２が直接又は二価の有機基を介して結合していてもよい。Ｌは二価の有機基を示す。
【００２９】
Ａｒ２は、置換基を有していてもよいフェニル基であってもよい。ここでの置換基は、炭素数１〜２０の炭化水素基、ハロゲン原子、水酸基、ニトロ基、アミノ基、スルホニル基、シアノ基、シリル基、ホスホン酸基、ジアゾ基又はメルカプト基であってもよい。２つのＡｒ２が二価の有機基を介して結合している場合、その二価の有機基は、アルキレン基、アリーレン基、又はカルボニル基であってもよい。
【００３０】
Ｌとしての二価の有機基は、例えば、置換基を有していてもよい二価の飽和若しくは不飽和脂肪族基、二価の芳香族基、又はオキシアルキレン基であってもよい。二価の不飽和脂肪族基の例としては、ビニレン基等のアルキレン基が挙げられる。オキシアルキレン基の例としては、オキシメチレン基が挙げられる。
【００３１】
Ｌとしての二価の芳香族基は、単環、縮合多環、又はこれらの組み合わせを含む基であることができる。単環の例としては、ベンゼン環、チオフェン環及びピリジン環が挙げられる。単環の組み合わせを含む基の例としては、ビフェニレン基が挙げられる。Ｌの具体例としては、下記式（３０ａ）、（３０ｂ）、（３０ｃ）又は（３０ｄ）で表される基が挙げられる。
【００３２】
【化７】
2019127560.tif 000008
【００３３】
これら式中、Ｒ３は水素原子又は一価の置換基を示し、同一分子内の複数のＲ３は同一でも異なっていてもよい。Ｚ３は水素原子、又は置換基を有していてもよい芳香族基（例えばフェニル基）を示す。ｎは１又は２である。Ｒ３としての一価の置換基は、炭素数１〜２０の炭化水素基、ハロゲン原子、水酸基、ニトロ基、アミノ基、スルホニル基、シアノ基、シリル基、ホスホン酸基、ジアゾ基又はメルカプト基であってもよい。
【００３４】
リンカー配位子は、下記式のdpb、dpbp、dpt、及びdpfから選択される１種以上の二座配位子であってもよい。
【００３５】
【化８】
2019127560.tif 000009
【００３６】
希土類錯体ポリマーの主鎖は、その末端に位置する希土類イオンに配位している、単座の末端配位子を更に含んでいてもよい。この場合、希土類錯体ポリマーの主鎖は、１種の非リンカー配位子を含んでいても、２種以上の非リンカー配位子を含んでいてもよい。末端配位子は、非リンカー配位子とは異なる配位子である。ここで、「主鎖の末端に位置する希土類イオン」は、主鎖に含まれる複数の希土類イオンのうち、最も末端に位置するものを意味する。
【００３７】
希土類錯体ポリマーの主鎖の末端に末端配位子を導入することにより、長波長の励起光による励起、耐熱性、感温発光性等の各種特性が、リンカー配位子及び非リンカー配位子だけでは達成が困難であった高いレベルまで改善され得る。
【００３８】
末端配位子は、例えば、１つのホスホリル基を有する化合物であることができる。１つのホスホリル基を有する末端配位子は、例えば下記式（５０）：
【化９】
2019127560.tif 000010
で表される化合物であってもよい。式中、Ａｒ５は、置換基を有していてもよい一価の芳香族基を示し、同一分子中のＡｒ５は同一でも異なっていてもよい。Ａｒ５がフェニル基であってもよい。式（５０）の末端配位子の導入により、例えば、希土類錯体ポリマーが感温発光性を発現する温度領域が、末端配位子を含まない希土類錯体ポリマーと比較して高温側にシフトする傾向がある。
【００３９】
式（５０）の末端配位子を含む希土類錯体ポリマーが上述の式（１）で表される構成単位を含む場合、希土類錯体ポリマーの主鎖が、下記式（３ａ）：
【化１０】
2019127560.tif 000011
表される、式（５０）の末端配位子を含む構成単位を含んでいてもよい。式（５０）の末端配位子を含む希土類錯体ポリマーが上述の式（１）で表される第一の構成単位及び式（２）で表される第二の構成単位を含む場合、希土類錯体ポリマーの主鎖は、上記式（３ａ）で表される構成単位、又は、下記式（３ｂ）：
【化１１】
2019127560.tif 000012
で表される、式（５０）の末端配位子を含む構成単位のうち少なくとも一方を含み得る。式（３ａ）及び（３ｂ）中の各符号の定義は前記と同義である。
【００４０】
希土類錯体ポリマーに含まれる末端配位子の割合は、目的とする特性等に応じて決定することができる。例えば、リンカー配位子及び末端配位子の合計量に対する末端配位子の割合が、１〜５０モル％であってもよい。
【００４１】
３価の希土類イオンは特に限定されず、発光色等に応じて、適宜選択することができる。希土類イオンは、例えば、Ｅｕ（ＩＩＩ）イオン、Ｔｂ（ＩＩＩ）イオン、Ｇｄ（ＩＩＩ）イオン、Ｓｍ（ＩＩＩ）イオン、Ｙｂ（ＩＩＩ）イオン、Ｎｄ（ＩＩＩ）イオン、Ｅｒ（ＩＩＩ）イオン、Ｙ（ＩＩＩ）イオン、Ｄｙ（ＩＩＩ）イオン、Ｃｅ（ＩＩＩ）イオン、及びＰｒ（ＩＩＩ）イオンからなる群より選ばれる少なくとも一種であることができる。高い発光強度を得る観点から、希土類イオンは、Ｅｕ（ＩＩＩ）イオン、Ｔｂ（ＩＩＩ）イオン及びＧｄ（ＩＩＩ）イオンからなる群より選ばれる少なくとも１種であってもよい。２種以上の希土類イオンを含む希土類錯体ポリマーは、感温発光性を有し得る。感温発光性を有する希土類錯体ポリマーは、例えば、Ｅｕ（ＩＩＩ）イオンと、Ｔｂ（ＩＩＩ）イオンとを含んでいてもよい。
【００４２】
希土類錯体ポリマーは、商業的に入手可能な原料から出発して、通常の方法によって合成することができる。２種以上の非リンカー配位子を含む希土類錯体ポリマーは、例えば、非リンカー配位子の種類が異なる２種以上の前駆錯体の混合物とリンカー配位子との反応により希土類錯体ポリマーを生成させる工程を含む方法により、合成することができる。末端配位子を含む希土類錯体ポリマーは、例えば、非リンカー配位子を有する希土類錯体と末端配位子との反応によりリンカー配位子及び末端配位子を有する前駆錯体を生成させる工程と、生成した前駆錯体とリンカー配位子との反応により希土類錯体ポリマーを生成させる工程とを含む方法により、合成することができる。
【００４３】
希土類錯体ポリマーの合成のための前駆錯体とリンカー配位子との反応は、メタノール、ジクロロメタン／メタノールの混合溶媒等の溶媒中で行うことができる。触媒としては、例えば、必要に応じてトリメチルアミン、水酸化リチウム等を添加してもよい。反応温度は、例えば−８０〜７０℃であってもよい。
【００４４】
希土類錯体ポリマーの合成において、前駆錯体とリンカー配位子との配合比（［前駆錯体のモル数］：［リンカー配位子のモル数］）は、１：０．５〜１：５、又は１：０．７７〜１：１であってもよい。２種以上の希土類イオン、又は２種以上の非リンカー配位子を含む希土類錯体ポリマーを合成する場合、それらを含む２種以上の前駆錯体を任意の比率で組み合わせることができる。
【実施例】
【００４５】
以下、実施例を挙げて本発明についてさらに具体的に説明する。ただし、本発明はこれら実施例に限定されるものではない。
【００４６】
１．２種の非リンカー配位子を含む希土類錯体ポリマー
（希土類錯体ポリマーの合成）
酢酸ユーロピウムと、１，１，５，５−ヘキサフルオロ−２，４−ペンタンジオン（hfa）、又は１−（２−テノイル)−３，３，３−トリフルオロアセトン（tta）との反応により、下記式で表される前駆錯体Eu(hfa)3(H2O)2及びEu(tta)3(H2O)2を合成した。
【００４７】
【化１２】
2019127560.tif 000013
【００４８】
Eu(hfa)3(H2O)2、Eu(tta)3(H2O)2、及び、１，４−ビス（ジフェニルホスホリル）ビフェニル（dpbp）をメタノールに溶解し、得られた反応液を還流しながら３時間撹拌した。反応液中に析出した白色沈殿を回収し、メタノール及びクロロホルムで洗浄して、希土類錯体ポリマーを得た。仕込み量は、Eu(hfa)3(H2O)2及びEu(tta)3(H2O)2の合計量を０．２ミリモル、dpbpの量を０．２ミリモルとした。また、Eu(hfa)3(H2O)2及びEu(tta)3(H2O)2の比率を、ttaとhfaのモル比（tta/hfa）が0/1、1/3、1/1、3/1又は10/1となるようにEu(hfa)3(H2O)2及びEu(tta)3(H2O)2の仕込み量を変化させて、下記式（１Ａ）で表される第一の構成単位及び下記式（２Ａ）で表される第二の構成単位を含む主鎖を有する希土類錯体ポリマーを合成した。
【００４９】
【化１３】
2019127560.tif 000014
【００５０】
【化１４】
2019127560.tif 000015
【００５１】
（Ｘ線回析）
図１は、tta/hfaが0/1、1/3、1/1、3/1又は10/1である希土類錯体ポリマーのＸＲＤパターンである。ttaの導入により、ピークの位置は移動するものの、hfa単独の希土類錯体ポリマーと同様の結晶構造が維持されることが示唆された。
【００５２】
（励起スペクトル）
図２は、希土類錯体ポリマーの２５℃における励起スペクトルである。ttaの導入により、hfa単独の希土類錯体ポリマーと比較して励起波長が長波長側にシフトすることが確認された。励起波長のシフトが確認された希土類錯体ポリマーにおけるｔｔａの割合は、ｈｆａ及びｔｔａの合計量を基準として、２０〜９０モル％の範囲内にあった。
【００５３】
（熱重量・示差熱分析（ＴＧ−ＤＴＡ））
図３、tta/hfc=1/1又はtta/hfc=0/1の希土類錯体ポリマーについての熱重量・示差熱分析の結果を示すグラフである。ttaの導入により分解温度が高くなることが確認された。
【００５４】
２．末端配位子を含む希土類錯体ポリマー
（希土類錯体ポリマーの合成）
[Ln(hfa)3(dpbp)1-x(TPPO)x(Ln=Eu,Tb)]n
式（１１）で表される前駆錯体と、トリフェニルホスフィンオキシド（TPPO）をメタノールに溶解し、得られた反応液を還流しながら１２時間撹拌した。反応液中に析出した白色沈殿を回収し、メタノール及びクロロホルムで洗浄して、下記式（２１）で表されるＥｕ錯体（Eu(hfa)3(TPPO)2）を得た。酢酸ユーロピウムに代えて酢酸テルビウムを用いたこと以外は同様にして、下記式（２２）で表されるＴｂ錯体（Tb(hfa)3(TPPO)2）を得た。
【００５５】
【化１５】
2019127560.tif 000016
Eu(hfa)3(TPPO)2、Tb(hfa)3(TPPO)2、及びdpbpをメタノールに溶解し、得られた反応液を還流しながら３時間撹拌した。反応液中に析出した白色沈殿を回収し、メタノール及びクロロホルムで洗浄して、下記式（１Ｂ）で表される構成単位と、下記式（１Ｃ）で表される構成単位と、下記式（３Ａ）で表される末端の構成単位とを含む主鎖を有する希土類錯体ポリマー[Ln(hfa)3(dpbp)1-x(TPPO)x(Ln=Eu,Tb)]nを得た。式（３Ａ）中のＬｎ（ＩＩＩ）はＥｕ（ＩＩＩ）又はＴｂ（ＩＩＩ）である。Eu(hfa)3(TPPO)2、Tb(hfa)3(TPPO)2、及びdpbpの仕込み量は、Eu(hfa)3(TPPO)2を０．００３ミリモル、Tb(hfa)3(TPPO)2を０．２９７ミリモル、dpbpを０．３ミリモルとした。
【００５６】
【化１６】
2019127560.tif 000017
【００５７】
【化１７】
2019127560.tif 000018
【００５８】
【化１８】
2019127560.tif 000019
【００５９】
[Ln(hfa)3(dpbp)(Ln=Eu, Tb)]n
Eu(hfa)3(H2O)2、及びdpbpをメタノールに溶解し、得られた反応液を還流しながら３時間撹拌した。反応液中に析出した白色沈殿を回収し、メタノール及びクロロホルムで洗浄して、式（１Ｂ）で表される構成単位及び式（１Ｃ）で表される構成単位を有する希土類錯体ポリマー（[Ln(hfa)3(dpbp)(Ln=Eu, Tb)]n）を得た。仕込み量は、Eu(hfa)3(H2O)2の量を０．３ミリモル、dpbpの量を０．３ミリモルとした。
【００６０】
（感温発光性）
合成した希土類錯体ポリマーの波長４８８ｎｍの蛍光寿命（励起波長：３６０ｎｍ）を、温度を変化させながら測定した。波長４８８ｎｍの蛍光は、主にＴｂ錯体からの発光に相当する。図４は、希土類錯体ポリマーの蛍光寿命と温度との関係を示すグラフである。Ｔｂ錯体からの蛍光寿命が温度によって急激に変化する領域（感温領域）が、[Ln(hfa)3(dpbp)(Ln=Eu, Tb)]nでは１５０〜３００Ｋであったのに対して、[Ln(hfa)3(dpdp)1-x(TPPO)x(Ln=Eu,Tb)]nのようにTPPOを導入することにより、常温近傍を含む２５０〜４００Ｋにシフトした。常温近傍を含む感温領域は、発光体としての実用上の大きな利点となり得る。
【産業上の利用可能性】
【００６１】
本発明に係る希土類錯体ポリマーは、ＬＥＤ、太陽電池、セキュリティ材料、エネルギー変換等の各種用途に用いられる発光体としての応用が可能である。
【図１】
2019127560.tif 000023
【図２】
2019127560.tif 000024
【図３】
2019127560.tif 000025
【図４】
2019127560.tif 000026